(57)【要約】【課題】カード本体上に昇華転写法による個別画像層と保護層とが設けられているカードにおいて、個別画像層を削り取って、別の個別画像を昇華転写することにより改竄した場合、その改竄を容易に判定することができるカードを提供すること。【解決手段】前記個別画像保護層７を紫外線遮断性とする。このカードでは、個別画像層の上に紫外線遮断性の個別画像保護層が設けられているため、個別画像層の画像は劣化することなく、長期間にわたって鮮明な色彩を維持する。一方、個別画像層を削る取る際には同時に個別画像保護層も削り取られる。そして、別の個別画像を昇華転写して改竄すると、この個別画像は紫外線遮断性の個別画像保護層によって保護されていないため、その褪色は急速に進行して改竄の有無が判定できる。【選択図】図１
2015107605.tif 000002
【特許請求の範囲】
【請求項１】
カード本体に個別画像層と個別画像保護層とをこの順に設けて構成されるカードにおいて、
前記個別画像層の画像が昇華転写法によって形成されており、かつ、前記個別画像保護層が紫外線遮断性を有することを特徴とするカード。
【請求項２】
前記紫外線遮断性が紫外線散乱性であることを特徴とする請求項１に記載のカード。
【請求項３】
前記個別画像層が、平均粒子径０．０５μｍ以下の無機粒子を含有することを特徴とする請求項２に記載のカード。
【請求項４】
前記紫外線遮断性が紫外線吸収性であることを特徴とする請求項１に記載のカード。
【請求項５】
前記カード本体が、カード基体に、磁気記録層、隠蔽層、共通画像層、共通画像保護層をこの順に設けて構成されるものであることを特徴とする請求項１〜４のいずれかに記載のカード。
【発明の詳細な説明】
【技術分野】
【０００１】
本発明は、改竄防止機能を有するカードに関する。このカードとしては、例えば、磁気記録層を有し、この磁気記録層の上に印刷画像を形成して構成されるオーバープリントカードが例示できる。
【背景技術】
【０００２】
オーバープリントカードは、磁気カードの一種で、カード基体の上に磁気記録層を設け、この磁気記録層上に印刷画像を形成したものである。磁気記録層は、一般に、黒色あるいは茶色等の濃色をしていることから、磁気記録層と印刷画像との間に隠蔽層や白色層を配置して、磁気記録層の色彩が印刷画像と干渉しないように構成することが通常である。また、印刷画像を透明保護層で被覆して、その耐摩耗性を向上させている。このようなオーバープリントカードは周知であり、例えば、特許文献１に記載されている。
【０００３】
磁気記録層上に設けられる前記印刷画像は、一般に、オーバープリントカードに共通する画像を印刷したものである。例えば、地紋、カードの種類、カード発行者などの情報である。これに対して、カード所有者の個別情報を示す画像は、前記透明保護層の上に印字又は印画される。例えば、カード所有者の氏名、会員番号、カード所有者の顔写真などである。この個別画像層は、例えば、昇華性染料を使用した昇華転写法によって印字又は印画される。
【０００４】
そこで、磁気記録層上に設けられる前記印刷画像を「共通画像層」、この共通画像層を被覆する前記透明保護層を「共通画像保護層」、カード所有者の個別情報を示す画像を「個別画像層」と呼ぶと、オーバープリントカードは図１に示すような断面構造をしている。すなわち、カード基体１上に磁気記録層２、隠蔽層３、白色層４、共通画像層５、共通画像保護層６を有しており、さらに、この共通画像保護層６の一部領域に個別画像層７を有している。また、この個別画像層７を被覆して、その耐摩耗性を向上させる保護層（すなわち、「個別画像保護層」）８を有している。
【先行技術文献】
【特許文献】
【０００５】
【特許文献１】特開２０１１−１２８７５９号公報
【発明の概要】
【発明が解決しようとする課題】
【０００６】
ところで、このようなオーバープリントカードでは、共通画像保護層６に個別画像層７が設けられているから、この個別画像層７を削り取って、別の個別画像層を昇華転写することにより改竄することが可能となる。そして、改竄の有無を判定することも困難である。
【０００７】
そこで、本発明は、このような個別画像層の改竄を容易に判定することができ、したがって改竄を困難とするカードを提供することを目的とするものである。
【課題を解決するための手段】
【０００８】
すなわち、請求項１に記載の発明は、カード本体に個別画像層と個別画像保護層とをこの順に設けて構成されるカードにおいて、
前記個別画像層の画像が昇華転写法によって形成されており、かつ、前記個別画像保護層が紫外線遮断性を有することを特徴とするカードである。
【０００９】
また、請求項２に記載の発明は、前記紫外線遮断性が紫外線散乱性であることを特徴とする請求項１に記載のカードである。
【００１０】
次に、請求項３に記載の発明は、前記個別画像層が、平均粒子径０．０５μｍ以下の無機粒子を含有することを特徴とする請求項２に記載のカードである。
【００１１】
次に、請求項４に記載の発明は、前記紫外線遮断性が紫外線吸収性であることを特徴とする請求項１に記載のカードである。
【００１２】
次に、請求項５に記載の発明は、前記カード本体が、カード基体に、磁気記録層、隠蔽層、共通画像層、共通画像保護層をこの順に設けて構成されるものであることを特徴とする請求項１〜４のいずれかに記載のカードである。
【発明の効果】
【００１３】
本発明に係る個別画像層の画像は昇華転写法によって形成されている。昇華転写法に適用される昇華性染料は、一般に、紫外線によって経時的に劣化して褪色するが、このカードでは、個別画像層の上に紫外線遮断性の個別画像保護層が設けられているため、紫外線が個別画像層に到達することがない。このため、個別画像層の画像は劣化することなく、長期間にわたって鮮明な色彩を維持する。
【００１４】
一方、個別画像層を削る取る際には同時に個別画像保護層も削り取られる。そして、別の個別画像を昇華転写して改竄すると、この個別画像は紫外線遮断性の個別画像保護層によって保護されていないため、その画像の褪色は急速に進行する。このため、改竄の有無が容易に判定できるのである。
【図面の簡単な説明】
【００１５】
【図１】オーバープリントカードの説明用断面図。
【図２】昇華転写箔の一例を示す断面図。
【図３】中間転写箔の一例を示す断面図。
【発明を実施するための形態】
【００１６】
本発明は、カード本体に、昇華転写法によって形成された個別画像を有する個別画像層と、紫外線遮断性を有する個別画像保護層とを、この順に設けて構成されるカードである。個別画像保護層の紫外線遮断性は、紫外線を散乱することで遮断する性質であってもよいし、紫外線を吸収することで遮断する性質であってもよい。
【００１７】
以下、オーバープリントカードを例として、本発明に係る各層の材料と形成方法について、順次説明する。オーバープリントカードの断面形状は、図１に示すように、カード基体１、磁気記録層２、隠蔽層３、白色層４、共通画像層５、共通画像保護層６をこの順に設けて構成されるものをカード本体とするものである。そして、オーバープリントカードは、その共通画像保護層６の上に、個別画像層７と個別画像保護層８とをこの順に設けて構成されている。
【００１８】
（カード基体１の材質）
カード基体１は単層の樹脂シート又は複数の樹脂シートを積層した積層体で構成することができ、ＪＩＳ  ６３０１の規格を満たすことが望ましい。いずれの場合であっても、樹脂シートとして、ポリエチレンテレフタレート樹脂、アクリロニトリル−ブタジエン−スチレン共重合樹脂（ＡＢＳ）、塩化ビニル−酢酸ビニル共重合樹脂、ＰＥＴ−Ｇ樹脂、ポリプロピレン樹脂、ポリカーボネート樹脂、トリアセテート樹脂、ポリアミド樹脂など
のシートが使用できる。
【００１９】
（磁気記録層２の材質と形成方法）
磁気記録層２としては、公知の材料を使用することができる。例えば、周知の磁気テープである。また、磁気テープをカード基体１に積層する方法も公知である。すなわち、接着性のある磁気テープをカード基体１に重ね、熱圧を加えることにより、両者が一体化すると共に、磁気テープはカード基体１にめり込んで、その表面は平坦になる。
【００２０】
（隠蔽層３の材質と形成方法）
隠蔽層３は、アルミニウムを真空蒸着した蒸着フィルムを粉砕したアルミニウム粉末を樹脂に混合分散して塗布することによって形成することができる。アルミニウム粉末の厚みは１．０〜２．０μｍ、大きさ６．０〜８．０μｍのリーフ状でよい。
【００２１】
また、樹脂としては、ポリ酢酸ビニル樹脂、エチレン−酢酸ビニル共重合樹脂、塩化ビニル−酢酸ビニル共重合樹脂、ロジン変性フェノール樹脂、尿素樹脂、メラミン樹脂、ケトン樹脂、ポリ塩化ビニル樹脂、アクリル樹脂、ポリエステル樹脂、アルキド樹脂、ポリアミド樹脂、エポキシ樹脂、ポリウレタン樹脂、ニトロセルロース樹脂、エチルヒドロキシセルロース樹脂、環化ゴム、塩化ゴムなどを使用できる。アルミニウム粉末との相溶性やカード基体１との密着性の点から、ポリ酢酸ビニル樹脂、エチレン−酢酸ビニル共重合樹脂、塩化ビニル−酢酸ビニル共重合樹脂が好ましく使用できる。なお、隠蔽層３の厚みは１．５〜２．０μｍでよい。
【００２２】
隠蔽層３は、アルミニウム粉末を３０〜７０質量％含有することが望ましい。これよりも少ないと隠蔽性が劣り、隠蔽層３の厚みを厚くする必要がある。また、これよりも多いと、アルミニウム粉末を均一に分散させることが困難となり、また、隠蔽層３とカード基体１との密着性が低下する。望ましくは４０〜６０質量％である。
【００２３】
隠蔽層３は、例えば、グラビア印刷法、スクリーン印刷法、フレキソ印刷法、オフセット印刷法などで形成することができる。また、転写用フィルムに一旦塗布形成した後、カード基体１に転写することによって形成することもできる。この場合には、隠蔽層３と共にその他の層、例えば、白色層４や共通画像層５あるいは共通画像保護層６を逆順に形成した後、これら各層を一括して転写することも可能である。
【００２４】
（白色層４の材質と形成方法）
白色層４は公知の白色印刷インキを印刷して形成することができる。すなわち、白色顔料を樹脂中に分散した印刷インキである。白色顔料の代表としては酸化チタンが例示できる。また、樹脂としては、ウレタン樹脂、ポリ塩化ビニル樹脂、ポリ酢酸ビニル樹脂、塩化ビニル−酢酸ビニル共重合樹脂、塩素化ポリプロピレン樹脂、ポリアミド樹脂、アクリル樹脂、マレイン酸系樹脂、環化ゴム系樹脂、ポリオレフィン樹脂、ポリスチレン樹脂、ＡＢＳ樹脂、ポリエステル樹脂、ポリカーボネート樹脂、セルロース樹脂、ポリ乳酸樹脂、フェノール樹脂、不飽和ポリエステル樹脂などを使用することができる。白色顔料との相溶性や隠蔽層３との密着性の点から、ポリ酢酸ビニル樹脂、エチレン−酢酸ビニル共重合樹脂、塩化ビニル−酢酸ビニル共重合樹脂が好ましく使用できる。なお、白色層４の厚みは４．０〜５．０μｍでよい。
【００２５】
白色層４は白色顔料を２０〜７０質量％含有することが望ましい。これよりも少ないと白色度が劣り、隠蔽層３の厚みを厚くする必要がある。また、これよりも多いと、インキ中で白色顔料を均一に分散させることが困難となり、また、白色層４と隠蔽層３との密着性が低下する。望ましくは３０〜６０質量％である。
【００２６】
白色層４は、例えば、グラビア印刷法、スクリーン印刷法、フレキソ印刷法、オフセット印刷法などで形成することができる。また、転写用フィルムに一旦塗布形成した後、カード基体１に転写することによって形成することもできる。この場合には、前述のように、白色層４と共に、隠蔽層３や共通画像層５あるいは共通画像保護層６を、適切な順序で形成した後、これら各層を一括して転写することが可能である。
【００２７】
（共通画像層５の材質と形成方法）
共通画像層５は、各カードに共通の画像を形成した層である。例えば、地紋、カードの種類、カード発行者、絵柄などの情報である。公知の着色印刷インキを印刷して形成することができる。すなわち、着色顔料を樹脂中に分散した印刷インキである。なお、共通画像層５の厚みは０．５〜１．０μｍでよい。
【００２８】
着色顔料としては、ブリリアントカーミン６Ｃ、ジスアゾイエロー、フタロシアニングリーン、フタロシアニンブルー、メチルバイオレットレーキ、カーボンブラック、チタンホワイト等の有機顔料を好ましく使用することができる。
【００２９】
また、樹脂としては、熱硬化型樹脂、熱可塑性樹脂あるいは紫外線硬化型樹脂を使用することができる。熱硬化型樹脂としては、ウレタン樹脂、エポキシ樹脂、熱硬化性ポリエステル樹脂が例示できる。熱可塑性樹脂としては、ポリ塩化ビニル樹脂、塩化ビニル−酢酸ビニル共重合樹脂、アクリル樹脂、セルロース系樹脂が例示できる。紫外線硬化型樹脂としては、エポキシ樹脂にカチオン重合開始剤を混合したものが例示できる。エポキシ樹脂としては、ビスフェノール−Ａ−エピクロルヒドリン型エポキシ樹脂、ノボラック型エポキシ樹脂、脂環式エポキシ樹脂が例示でき、カチオン重合開始剤としては、ｐ−ニトロベンゼンジアゾニウムヘキサフルオロホスフェートが例示できる。なお、紫外線硬化型樹脂を含むインキには、必要に応じて、反応性希釈剤、非反応性希釈剤、有機溶剤、可塑剤などを添加することができる。
【００３０】
共通画像層５は、例えば、グラビア印刷法、スクリーン印刷法、フレキソ印刷法、オフセット印刷法などで形成することができる。また、転写用フィルムに一旦塗布形成した後、カード基体１に転写することによって形成することもできる。この場合には、前述のように、共通画像層５と共に、隠蔽層３や白色層４あるいは共通画像保護層６を、適切な順序で形成した後、これら各層を一括して転写することが可能である。
【００３１】
（共通画像保護層６の材質と形成方法）
共通画像保護層６は、透明樹脂を塗布して形成することができる。透明樹脂としては、例えば、塩化ビニル樹脂、酢酸ビニル樹脂、ビニルアルコール樹脂、アクリル樹脂、ポリエステル系樹脂、ポリウレタン系樹脂やそれらの共重合体等の熱可塑性樹脂が使用できる。さらにカードの表面保護性能を強化するために透明性の高い無機物の充填剤を併用することも可能である。
【００３２】
共通画像保護層６は、グラビア印刷、オフセット印刷、スクリーン印刷、フレキソ印刷等の公知の印刷方法で形成することができる。
【００３３】
（個別画像層７及び個別画像保護層８の材質と形成方法）
個別画像層７はカード所有者の個別情報を示す画像を形成した層であり、例えば、カード所有者の氏名、会員番号、カード所有者の顔写真などの個別画像である。この個別画像層７の個別画像は昇華転写法を利用して形成される必要がある。
【００３４】
個別画像層７は、例えば、昇華転写箔と中間転写箔とを使用して、個別画像保護層８と同時に形成することができる。図２は昇華転写箔の一例を示す断面図、図３は中間転写箔
の一例を示す断面図である。
【００３５】
この昇華転写箔は、長尺の昇華転写箔基材の上に、各色の昇華インキ層を塗布印刷して構成したものである。この例では、昇華インキ層として、イエローの昇華インキ層（Ｙ）、マゼンタの昇華インキ層（Ｍ）及びシアンの昇華インキ層（Ｃ）を、昇華転写箔基材の流れ方向に沿って繰り返して配置している。また、この３色に加えて、３色を混合した黒色の昇華転写層を塗り分けた転写箔を使用することもできる。後述するように、この昇華転写箔を中間転写箔の受像層７’に重ね、部分的に加熱することにより、加熱部位の昇華性染料を昇華させ、受像層７’に染料を浸透させて画像を形成する方法である。画像の形成された受像層７’は、カード表面に転写されて個別画像層７を構成する。
【００３６】
ところで、各色の昇華インキ層は、昇華性染料と樹脂を混合して昇華転写箔基材に塗布印刷することで形成することができる。このような昇華転写箔は公知である。
【００３７】
昇華転写箔基材としては、厚さ３．０〜５０μｍのポリエステルフィルム、ポリアミドフィルム、セロファンフィルム、アラミドフィルム等が使用できる。また、コンデンサ紙等の薄葉紙を転写基材とすることもできる。
【００３８】
昇華インキ層の樹脂としては、重合度２〜３で分子量１０，０００以下のオリゴマーを使用することが好ましい。例えば、ジカルボン酸と二価アルコールとの重縮合で得られるポリエステル樹脂は、その重合度のコントロールが容易であり、前述のオリゴマーを容易に製造できる。例えば、フタル酸又はアジピン酸等の飽和酸と、グリコールとを常温で重縮合させると、分子量１０，０００以下のオリゴマーを容易に製造できる。
【００３９】
次に、図３に示す中間転写箔は、中間転写箔基材に、剥離層を介して、個別画像保護層８と受像層７’とをこの順に積層したものである。
【００４０】
個別画像保護層８は、紫外線を遮断して、個別画像層７を紫外線から保護すると共に、この個別画像層７が改竄された場合には、改竄後の個別画像層７を保護することなく、その褪色をもたらすものである。
【００４１】
このため、個別画像保護層８は紫外線遮断性を有している必要がある。例えば、入射した紫外線を散乱させることで遮断したり、あるいは入射紫外線を吸収して遮断する性質である。
【００４２】
紫外線散乱性の個別画像保護層８は、透明樹脂中に平均粒子径０．０５μｍ以下の無機粒子を分散させることで形成することができる。例えば、酸化チタンや酸化亜鉛などの無機粒子である。紫外線散乱性の個別画像保護層８は無機粒子を０．１〜２５質量％含有することが望ましい。透明樹脂としては、例えば、線状飽和ポリエステルなどのポリエステル、ポリ塩化ビニルや塩化ビニル−酢酸ビニル共重合樹脂などの塩化ビニル系樹脂、ポリアクリル酸、ポリアクリル酸−２−メトキシエチル、ポリアクリル酸メチル、ポリアクリル酸−２−ナフチル、ポリアクリル酸イソボルニル、ポリメタクリロメチル、ポリアクリロニトリル、ポリメチルクロロアクリレート、ポリメタクリル酸メチル、ポリメタクリル酸エチル、ポリメタクリル酸−ｔｅｒｔ−ブチル、ポリメタクリル酸イソブチル、ポリメタクリル酸フェニル、メタクリル酸メチルとメタクリル酸アルキル（ただしアルキル基の炭素数は２〜６）の共重合樹脂などのアクリル系樹脂、ポリスチレン、ポリジビニルベンゼン、ポリビニルベンゼン、スチレン−ブタジエン共重合樹脂、スチレンとメタクリル酸アルキル（ただしアルキル基の炭素数は１〜６）などのビニル系樹脂などが使用できる。
【００４３】
また、紫外線吸収性の個別画像保護層８は、透明樹脂中に紫外線吸収剤を混合すること
で形成することができる。例えば、ベンゾトリアゾール系紫外線吸収剤、ベンゾフェノン系紫外線吸収剤、ベンゾエート系紫外線吸収剤、トリアジン系紫外線吸収剤などである。紫外線吸収性の個別画像保護層８は紫外線吸収剤を０．１〜２０質量％含有することが望ましい。
【００４４】
次に、受像層７’は昇華性染料に対する染着性を有する必要がある。また、受像層７’は共通画像保護層６に対する接着性を有する必要がある。このような理由から、ガラス転移点（Ｔｇ）が５０℃以上の樹脂を使用することが望ましい。例えば、線状飽和ポリエステルなどのポリエステル、ポリ塩化ビニルや塩化ビニル−酢酸ビニル共重合樹脂などの塩化ビニル系樹脂、ポリアクリル酸、ポリアクリル酸−２−メトキシエチル、ポリアクリル酸メチル、ポリアクリル酸−２−ナフチル、ポリアクリル酸イソボルニル、ポリメタクリロメチル、ポリアクリロニトリル、ポリメチルクロロアクリレート、ポリメタクリル酸メチル、ポリメタクリル酸エチル、ポリメタクリル酸−ｔｅｒｔ−ブチル、ポリメタクリル酸イソブチル、ポリメタクリル酸フェニル、メタクリル酸メチルとメタクリル酸アルキル（ただしアルキル基の炭素数は２〜６）の共重合樹脂などのアクリル系樹脂、ポリスチレン、ポリジビニルベンゼン、ポリビニルベンゼン、スチレン−ブタジエン共重合樹脂、スチレンとメタクリル酸アルキル（ただしアルキル基の炭素数は１〜６）などのビニル系樹脂などである。
【００４５】
前述のように、この中間転写箔の受像層７’に昇華転写箔を重ね、昇華転写箔の背面側からサーマルヘッドや熱圧板で部分的に加熱して、受像層７’に昇華性染料を浸透染着させることにより、この受像層７’に個別画像を形成することができる。サーマルヘッドはフラットヘッド型のものであってもよいが、カードが厚い場合には、端面型のものが好ましい。
【００４６】
そして、こうして個別画像を形成した受像層７’を個別画像層として、この中間転写箔をカードの前記共通画像保護層６に重ね、加熱して両者を接着した後、中間転写箔基材と剥離層とを剥離除去することにより、本発明に係るカードを製造することができる。なお、中間転写箔とカードとの加熱は、サーマルヘッドによってもよいし、熱盤や熱ロールによる加熱であってもよい。
【符号の説明】
【００４７】
１：カード基体    ２：磁気記録層    ３：隠蔽層    ４：白色層    ５：共通画像層
６：共通画像保護層    ７：個別画像層    ８：個別画像保護層
【図１】
2015107605.tif 000003
【図２】
2015107605.tif 000004
【図３】
2015107605.tif 000005